(57)【要約】      （修正有）【課題】耐熱性、平坦性、溶媒耐性等に優れるレジスト下層膜形成用組成物、レジスト下層膜、レジスト下層膜の形成方法及びパターニングされた基板の製造方法を提供する。【解決手段】式（１）で表される化合物と、溶媒とを含有し、ＧＰＣにより測定される全体のピーク面積（Ａａ）に対する上記化合物を含むピークのピーク面積（Ａ１）の比が、０．２５以上であるレジスト下層膜形成用組成物である。2018063424.tif 000034【選択図】なし【特許請求の範囲】
【請求項１】
下記式（１）で表される化合物と、
溶媒と
を含有するレジスト下層膜形成用組成物であって、
ゲルパーミエーションクロマトグラフィーにより測定される全体のピーク面積（Ａａ）に対する上記化合物を含むピークのピーク面積（Ａ１）の比が、０．２５以上であるレジスト下層膜形成用組成物。
【化１】
2018063424.tif 000032
（式（１）中、Ｒ１及びＲ１０は、それぞれ独立して、水素原子又は炭素数１〜３０の１価の有機基である。Ｒ２、Ｒ３、Ｒ４及びＲ５は、それぞれ独立して、ヒドロキシ基、ハロゲン原子又は炭素数１〜２０の１価の有機基である。ｎ１及びｎ４は、０〜５の整数である。ｎ２及びｎ３は、０〜４の整数である。但し、ｎ１＋ｎ２＋ｎ３＋ｎ４≧１である。ｎ１が２以上の場合、複数のＲ２は、同一でも異なっていてもよい。ｎ２が２以上の場合、複数のＲ３は、同一でも異なっていてもよい。ｎ３が２以上の場合、複数のＲ４は、同一でも異なっていてもよい。ｎ４が２以上の場合、複数のＲ５は、同一でも異なっていてもよい。）
【請求項２】
上記化合物を含むピークの成分に対する上記化合物の含有割合が９０質量％以上である請求項１に記載のレジスト下層膜形成用組成物。
【請求項３】
上記式（１）のＲ１及びＲ１０のうちの少なくともいずれかが、炭素数１〜３０の１価の有機基である請求項１又は請求項２に記載のレジスト下層膜形成用組成物。
【請求項４】
上記式（１）のＲ２、Ｒ３、Ｒ４及びＲ５のうちの少なくともいずれかが、−Ｏ−結合を有する炭素数１〜２０の１価の有機基である請求項１から請求項３のいずれか１項に記載のレジスト下層膜形成用組成物。
【請求項５】
上記式（１）のＲ１、Ｒ１０、Ｒ２、Ｒ３、Ｒ４及びＲ５のうちの少なくともいずれかが、架橋性基を含む基である請求項１から請求項４のいずれか１項に記載のレジスト下層膜形成用組成物。
【請求項６】
請求項１から請求項５のいずれか１項に記載のレジスト下層膜形成用組成物から形成されるレジスト下層膜。
【請求項７】
基板の少なくとも一方の面側に請求項１から請求項５のいずれか１項に記載のレジスト下層膜形成用組成物を塗工する工程と、
上記塗工工程により形成される塗工膜を加熱する工程と
を備えるレジスト下層膜の形成方法。
【請求項８】
請求項７に記載のレジスト下層膜の形成方法により形成されるレジスト下層膜の上記基板とは反対の面側にレジストパターンを形成する工程と、
上記レジストパターンをマスクとしたエッチングを行う工程と
を備えるパターニングされた基板の製造方法。
【請求項９】
下記式（１）で表される化合物。
【化２】
2018063424.tif 000033
（式（１）中、Ｒ１及びＲ１０は、それぞれ独立して、水素原子又は炭素数１〜３０の１価の有機基である。Ｒ２、Ｒ３、Ｒ４及びＲ５は、それぞれ独立して、ヒドロキシ基、ハロゲン原子又は炭素数１〜２０の１価の有機基である。ｎ１及びｎ４は、０〜５の整数である。ｎ２及びｎ３は、０〜４の整数である。但し、ｎ１＋ｎ２＋ｎ３＋ｎ４≧１である。ｎ１が２以上の場合、複数のＲ２は、同一でも異なっていてもよい。ｎ２が２以上の場合、複数のＲ３は、同一でも異なっていてもよい。ｎ３が２以上の場合、複数のＲ４は、同一でも異なっていてもよい。ｎ４が２以上の場合、複数のＲ５は、同一でも異なっていてもよい。）
【発明の詳細な説明】
【技術分野】
【０００１】
本発明は、レジスト下層膜形成用組成物、レジスト下層膜、レジスト下層膜の形成方法、パターニングされた基板の製造方法及び化合物に関する。
【背景技術】
【０００２】
半導体デバイスの製造にあっては、高い集積度を得るために多層レジストプロセスが用いられている。このプロセスでは、まず基板の一方の面側にレジスト下層膜形成用組成物を塗工した後、形成されるレジスト下層膜を加熱することにより、レジスト下層膜を形成し、このレジスト下層膜の上面側にレジスト組成物等を用いてレジストパターンを形成する。次いで、このレジストパターンをマスクとしてレジスト下層膜をエッチングし、得られたレジスト下層膜パターンをマスクとしてさらに基板をエッチングすることで、基板に所望のパターンを形成し、パターニングされた基板を得ることができる。かかる多層レジストプロセスに用いられるレジスト下層膜には、溶媒耐性、エッチング耐性等の一般特性が要求される。
【０００３】
最近では、複数種のトレンチ、特に互いに異なるアスペクト比を有するトレンチを有する基板にパターンを形成する場合が増えてきている。この場合、レジスト下層膜の形成に用いられるレジスト下層膜形成用組成物には、これらのトレンチを十分に埋め込むことができるものであると共に、高い平坦性を有することが要求される。
【０００４】
また、多層レジストプロセスにおいて、最近では、レジスト下層膜上に中間層としてハードマスクを形成する方法が検討されている。この方法では、具体的には、レジスト下層膜上にＣＶＤ法で無機ハードマスクを形成するため、特に窒化物系の無機ハードマスクの場合、最低３００℃、通常４００℃以上の高温となる。従って、レジスト下層膜は高い耐熱性が必要となる。耐熱性が不十分な場合、レジスト下層膜の成分が昇華し、この昇華した成分が基板へ再付着して半導体デバイスの製造歩留まりが低下するという不都合がある。さらに、多層レジストプロセスにおいては溶媒耐性及びエッチング耐性の向上も望まれている。
【０００５】
これらの要求に対し、レジスト下層膜形成用組成物に含有される重合体等の構造や含まれる官能基について種々の検討が行われている（特開２００４−１７７６６８号公報参照）。しかし、上記従来のレジスト下層膜形成用組成物では、これらの要求を十分満たすことはできていない。
【先行技術文献】
【特許文献】
【０００６】
【特許文献１】特開２００４−１７７６６８号公報
【発明の概要】
【発明が解決しようとする課題】
【０００７】
本発明は、以上のような事情に基づいてなされたものであり、その目的は、耐熱性及び平坦性に優れると共に、溶媒耐性及びエッチング耐性にも優れるレジスト下層膜を形成できるレジスト下層膜形成用組成物、レジスト下層膜、レジスト下層膜の形成方法、パターニングされた基板の製造方法及び化合物を提供することにある。
【課題を解決するための手段】
【０００８】
上記課題を解決するためになされた発明は、下記式（１）で表される化合物と、溶媒とを含有し、ゲルパーミエーションクロマトグラフィーにより測定される全体のピーク面積（Ａａ）に対する上記化合物を含むピークのピーク面積（Ａ１）の比が、０．２５以上であるレジスト下層膜形成用組成物である。
【０００９】
【化１】
2018063424.tif 000002
（式（１）中、Ｒ１及びＲ１０は、それぞれ独立して、水素原子又は炭素数１〜３０の１価の有機基である。Ｒ２、Ｒ３、Ｒ４及びＲ５は、それぞれ独立して、ヒドロキシ基、ハロゲン原子又は炭素数１〜２０の１価の有機基である。ｎ１及びｎ４は、０〜５の整数である。ｎ２及びｎ３は、０〜４の整数である。但し、ｎ１＋ｎ２＋ｎ３＋ｎ４≧１である。ｎ１が２以上の場合、複数のＲ２は、同一でも異なっていてもよい。ｎ２が２以上の場合、複数のＲ３は、同一でも異なっていてもよい。ｎ３が２以上の場合、複数のＲ４は、同一でも異なっていてもよい。ｎ４が２以上の場合、複数のＲ５は、同一でも異なっていてもよい。）
【００１０】
上記課題を解決するためになされたさらに別の発明は、当該レジスト下層膜形成用組成物から形成されるレジスト下層膜である。
【００１１】
上記課題を解決するためになされたさらに別の発明は、基板の少なくとも一方の面側に当該レジスト下層膜形成用組成物を塗工する工程と、上記塗工工程により形成される塗工膜を加熱する工程とを備えるレジスト下層膜の形成方法である。
【００１２】
上記課題を解決するためになされたさらに別の発明は、当該レジスト下層膜の形成方法により形成されるレジスト下層膜の上記基板とは反対の面側にレジストパターンを形成する工程と、上記レジストパターンをマスクとしたエッチングを行う工程とを備えるパターニングされた基板の製造方法である。
【００１３】
上記課題を解決するためになされたさらに別の発明は、下記式（１）で表される化合物である。
【００１４】
【化２】
2018063424.tif 000003
（式（１）中、Ｒ１及びＲ１０は、それぞれ独立して、水素原子又は炭素数１〜３０の１価の有機基である。Ｒ２、Ｒ３、Ｒ４及びＲ５は、それぞれ独立して、ヒドロキシ基、ハロゲン原子又は炭素数１〜２０の１価の有機基である。ｎ１及びｎ４は、０〜５の整数である。ｎ２及びｎ３は、０〜４の整数である。但し、ｎ１＋ｎ２＋ｎ３＋ｎ４≧１である。ｎ１が２以上の場合、複数のＲ２は、同一でも異なっていてもよい。ｎ２が２以上の場合、複数のＲ３は、同一でも異なっていてもよい。ｎ３が２以上の場合、複数のＲ４は、同一でも異なっていてもよい。ｎ４が２以上の場合、複数のＲ５は、同一でも異なっていてもよい。）
【発明の効果】
【００１５】
本発明のレジスト下層膜形成用組成物は、耐熱性及び平坦性に優れると共に、溶媒耐性及びエッチング耐性にも優れるレジスト下層膜を形成することができる。本発明のレジスト下層膜は、耐熱性及び平坦性に優れると共に、溶媒耐性及びエッチング耐性にも優れる。本発明のレジスト下層膜の形成方法によれば、耐熱性及び平坦性に優れると共に、溶媒耐性及びエッチング耐性にも優れるレジスト下層膜を形成することができる。本発明のパターニングされた基板の製造方法によれば、当該レジスト下層膜の形成方法を用いて当該レジスト下層膜を形成するので、優れたパターン形状を有する基板を得ることができる。本発明の化合物は、当該レジスト下層膜形成用組成物の成分として好適に用いることができる。従って、これらは、今後さらに微細化が進行すると予想される半導体デバイスの製造等に好適に用いることができる。
【図面の簡単な説明】
【００１６】
【図１】平坦性の評価方法を説明するための模式的断面図である。
【図２】ゲルパーミエーションクロマトグラフィー（ＧＰＣ）により測定される全体のピーク面積（Ａａ）に対する上記化合物を含むピークのピーク面積（Ａ１）の比の評価方法を説明する図である。
【図３】レジスト下層膜形成用組成物Ｊ−１のＧＰＣ分析によるチャートを示す図である。
【図４】レジスト下層膜形成用組成物Ｊ−２のＧＰＣ分析によるチャートを示す図である。
【図５】レジスト下層膜形成用組成物Ｊ−５のＧＰＣ分析によるチャートを示す図である。
【図６】レジスト下層膜形成用組成物ＣＪ−２のＧＰＣ分析によるチャートを示す図である。
【発明を実施するための形態】
【００１７】
＜レジスト下層膜形成用組成物＞
当該レジスト下層膜形成用組成物は、下記式（１）で表される化合物（以下、「［Ａ］化合物」ともいう）と溶媒（以下、「［Ｂ］溶媒」ともいう）とを含有する。当該レジスト下層膜形成用組成物は、酸発生剤（以下、「［Ｃ］酸発生剤」ともいう）及び／又は架橋剤（以下、「［Ｄ］架橋剤」ともいう）、を含有していてもよく、本発明の効果を損なわない範囲において、その他の任意成分を含有していてもよい。以下各成分について説明する。
【００１８】
＜［Ａ］化合物＞
［Ａ］化合物は、下記式（１）で表される化合物（Ａ）である。化合物（Ａ）は１種又は２種以上を用いることができる。
【００１９】
当該レジスト下層膜形成用組成物は、［Ａ］化合物を含有することで、耐熱性及び平坦性に優れると共に、溶媒耐性及びエッチング耐性にも優れるレジスト下層膜を形成することができる。当該レジスト下層膜形成用組成物が上記構成を備えることで上記効果を奏する理由については必ずしも明確ではないが、例えば以下のように推察することができる。すなわち、化合物（Ａ）は、ピレン骨格を有する比較的低分子の化合物であることから埋め込み性が良好となる。その結果、当該レジスト下層膜形成用組成物の平坦性が向上するものと考えられる。また、化合物（Ａ）は、下記式（１）で表される化合物（Ａ）を含有することにより、レジスト下層膜の加熱時の高温下における昇華抑制性に優れ、形成される膜の溶媒耐性及びエッチング耐性及び耐熱性が向上すると考えられる。
【００２０】
［化合物（Ａ）］
化合物（Ａ）は、下記式（１）で表される化合物である。
【００２１】
【化３】
2018063424.tif 000004
【００２２】
上記式（１）中、式（１）中、Ｒ１及びＲ１０は、それぞれ独立して、水素原子又は炭素数１〜３０の１価の有機基である。Ｒ２、Ｒ３、Ｒ４及びＲ５は、ヒドロキシ基、ハロゲン原子又は炭素数１〜２０の１価の有機基である。
【００２３】
ｎ１及びｎ４は、０〜５の整数である。ｎ２及びｎ３は、０〜４の整数である。但し、ｎ１、ｎ２、ｎ３及びｎ４は、ｎ１＋ｎ２＋ｎ３＋ｎ４≧１であり、ｎ１＋ｎ２≧１又はｎ３＋ｎ４≧１が好ましく、ｎ１＋ｎ２＋ｎ３＋ｎ４≧２が好ましく、ｎ１＋ｎ２≧１かつｎ３＋ｎ４≧１がより好ましい。ｎ１が２以上の場合、複数のＲ２は、同一でも異なっていてもよい。ｎ２が２以上の場合、複数のＲ３は、同一でも異なっていてもよい。ｎ３が２以上の場合、複数のＲ４は、同一でも異なっていてもよい。ｎ４が２以上の場合、複数のＲ５は、同一でも異なっていてもよい。
【００２４】
Ｒ１及びＲ１０で表される炭素数１〜３０の１価の有機基としては、例えば
炭素数１〜３０の１価の炭化水素基、この炭化水素基の炭素−炭素間又はこの炭化水素基とＲ１及びＲ１０が結合する炭素原子との間に２価のヘテロ原子含有基を含む基（α）、上記炭化水素基及び基（α）が有する水素原子の一部又は全部を１価のヘテロ原子含有基で置換した基等が挙げられる。
【００２５】
炭素数１〜３０の１価の炭化水素基としては、例えば
メチル基、エチル基、プロピル基、ブチル基、ペンチル基、ｔｅｒｔ−アミル基、ｎ−ヘキシル基等の炭素数１〜３０のアルキル基、
エテニル基、プロペニル基、ブテニル基等の炭素数１〜３０のアルケニル基、
エチニル基、プロピニル基、ブチニル基等のアルキニル基などの炭素数１〜３０の鎖状炭化水素基、
シクロペンチル基、シクロペンチルメチル基、シクロペンチルエチル基、シクロヘキシル基、シクロヘキシルメチル基、シクロヘキシルエチル基等のシクロアルキル基、
シクロプロペニル基、シクロペンテニル基、シクロヘキセニル基等の炭素数１〜３０のシクロアルケニル基、
ノルボルニル基、アダマンチル基等の橋かけ環炭化水素基などの炭素数１〜３０の脂環式炭化水素基、
フェニル基、メチルフェニル基、トリル基、キシリル基、ナフチル基、アントリル基、フェナントリル基、ピレニル基等の炭素数１〜３０の１価のアリール基、
ベンジル基、フェネチル基、ナフチルメチル基等の炭素数１〜３０のアラルキル基、
スチリル基、スチリルメチル基、ビニルベンジル基、アセナフチル基、アセナフチルメチル基、
ビフェニル基、テルフェニル基、ビナフチル基等の環集合型芳香族炭化水素基等の炭素数１〜３０の芳香族炭化水素基を有する基などが挙げられる。
【００２６】
２価のヘテロ原子含有基としては、例えば−ＣＯ−、−ＣＳ−、−ＮＨ−、−Ｏ−、−Ｓ−、これらを組み合わせた基等が挙げられる。これらの中では−Ｏ−及び−ＣＯ−が好ましい。
【００２７】
炭化水素基の炭素−炭素間又は炭化水素基とＲ１及びＲ１０が結合する炭素原子との間に２価のヘテロ原子含有基を含む基（α）としては、例えば
オキソアルキル基、チオアルキル基、アルキルアミノアルキル基、アルコキシアルキル基、アルキルチオアルキル基、アルコキシ基、アルケニルオキシ基、アルキニルオキシ基等のヘテロ原子含有鎖状基、
オキソシクロアルキル基、チオシクロアルキル基、アザシクロアルキル基、オキサシクロアルキル基、チアシクロアルキル基、オキソシクロアルケニル基、オキサチアシクロアルキル基等のヘテロ原子含有環状基、
スチリルオキシ基、スチリルメチルオキシ基ビニルベンジルオキシ基、アセナフチルオキシ基、アセナフチルメチルオキシ基等の芳香族炭化水素基を含むヒドロカルビルオキシ基、
ピローリル基、ピリジル基、キノリル基、イソキノリル基、フリル基、ピラニル基、チエニル基、ベンゾチオフェニル基等のヘテロアリール基などの芳香族複素環基などが挙げられる。
これらの中では、炭化水素基の炭素−炭素間又は炭化水素基とＲ１及びＲ１０が結合する炭素原子との間に−Ｏ−又は−ＣＯ−を含む基が好ましく、例えばアルコキシアルキル基、ポリアルコキシアルキル基、アルコキシ（ポリオキシアルキレン）アルキル基等が挙げられる。
【００２８】
１価のヘテロ原子含有基としては、例えばヒドロキシ基、スルファニル基、シアノ基、ニトロ基、ハロゲン原子等が挙げられる。
【００２９】
炭化水素基及び基（α）が有する水素原子の一部又は全部を１価のヘテロ原子含有基で置換した基としては、例えばヒドロキシアリール基、アルコキシアリール基、アリルオキシアリール基、プロパルギルオキシアリール基、フェノキシアリール基、ハロゲン化アリール基、ハロゲン化アルキルアリール基、ハロゲン化アラルキル基、ハロゲン化アルキルアラルキル基等があげられる。
【００３０】
Ｒ１及びＲ１０で表される炭素数１〜３０の１価の有機基としては、Ｒ１及びＲ１０の上記有機基のうちの少なくともいずれかが芳香環を有する基、鎖状炭化水素基及び炭化水素基の炭素−炭素間又は炭化水素基とＲ１及びＲ１０が結合する炭素原子との間に−Ｏ−又は−ＣＯ−を含む基が好ましく、アリール基、環集合型芳香族炭化水素基、アルキル基及びアルコキシ（ポリオキシアルキレン）アルキル基がより好ましい。
【００３１】
Ｒ２、Ｒ３、Ｒ４及びＲ５で表される炭素数１〜２０の１価の有機基としては、例えば炭素数１〜２０の１価の炭化水素基、この炭化水素基の炭素−炭素間又はこの炭化水素基とＲ２〜Ｒ５が結合する炭素原子との間に２価のヘテロ原子含有基を含む基（α）、上記炭化水素基及び基（α）が有する水素原子の一部又は全部を１価のヘテロ原子含有基で置換した基等が挙げられる。
【００３２】
炭素数１〜２０の１価の炭化水素基としては、例えば
メチル基、エチル基、プロピル基、ブチル基、ペンチル基等の炭素数１〜２０のアルキル基、
エテニル基、プロペニル基、ブテニル基等の炭素数１〜２０のアルケニル基、
エチニル基、プロピニル基、ブチニル基等のアルキニル基などの炭素数１〜２０の鎖状炭化水素基、
シクロペンチル基、シクロヘキシル基等の炭素数１〜２０のシクロアルキル基、
シクロプロペニル基、シクロペンテニル基、シクロヘキセニル基等の炭素数１〜２０のシクロアルケニル基、
ノルボルニル基、アダマンチル基等の橋かけ環炭化水素基などの炭素数１〜２０の脂環式炭化水素基、
フェニル基、トリル基、キシリル基、ナフチル基等の炭素数１〜２０のアリール基、
ベンジル基、フェネチル基、ナフチルメチル基等の炭素数１〜２０のアラルキル基、
スチリル基、スチリルメチル基、ビニルベンジル基、アセナフチル基、アセナフチルメチル基などの炭素数１〜２０の芳香族炭化水素基を有する基などが挙げられる。
【００３３】
２価のヘテロ原子含有基としては、例えば−ＣＯ−、−ＣＳ−、−ＮＨ−、−Ｏ−、−Ｓ−、これらを組み合わせた基等が挙げられる。これらの中で、−Ｏ−が好ましく、Ｒ２、Ｒ３、Ｒ４及びＲ５のうちの少なくともいずれかが、−Ｏ−結合を有することが好ましい。
【００３４】
炭化水素基の炭素−炭素間又は炭化水素基とＲ２、Ｒ３、Ｒ４及びＲ５が結合する炭素原子との間に２価のヘテロ原子含有基を含む基（α）としては、例えば
オキソアルキル基、チオアルキル基、アルキルアミノアルキル基、アルコキシアルキル基、アルキルチオアルキル基、アルコキシ基、アルケニルオキシ基、アルキニルオキシ基等のヘテロ原子含有鎖状基、
オキソシクロアルキル基、チオシクロアルキル基、アザシクロアルキル基、オキサシクロアルキル基、チアシクロアルキル基、オキソシクロアルケニル基、オキサチアシクロアルキル基等のヘテロ原子含有環状基、
ピローリル基、ピリジル基、キノリル基、イソキノリル基、フリル基、ピラニル基、チエニル基、ベンゾチオフェニル基等のヘテロアリール基などの芳香族複素環基などが挙げられる。
【００３５】
１価のヘテロ原子含有基としては、例えばヒドロキシ基、スルファニル基、シアノ基、ニトロ基、ハロゲン原子等が挙げられる。
【００３６】
Ｒ１、Ｒ１０、Ｒ２、Ｒ３、Ｒ４及びＲ５としては、これらのうちの少なくともいずれかが、架橋性基を含む基であることが好ましい。「架橋性基」とは、例えば付加反応、縮合反応等により分子間に共有結合を形成し得る基である。化合物（Ａ）が架橋性基を有することで、化合物（Ａ）同士等が結合することにより、レジスト下層膜の強度を高め、レジスト下層膜の加熱時の高温下における昇華抑制性を抑制することができる。
【００３７】
上記架橋性基としては、例えば、炭素−炭素三重結合含有基、炭素−炭素二重結合含有基、ヒドロキシ鎖状炭化水素基、エポキシ基、アルコキシメチル基、ジアルキルアミノメチル基、ジメチロールアミノメチル基、シアノアルキル基等が挙げられる。これらの中で、炭素−炭素三重結合含有基、炭素−炭素二重結合含有基、ヒドロキシ鎖状炭化水素基、アシル基、カルボニルオキシ炭化水素基が好ましい。架橋性基としては、炭素−炭素三重結合含有基、炭素−炭素二重結合含有基がより好ましい。このとき、炭素−炭素多重結合同士の付加反応により分子間結合を形成でき、その結果、基の脱離を要することなく硬化させることができるので、膜収縮を抑制しつつレジスト下層膜を形成することができ、その結果、より平坦性に優れるレジスト下層膜を形成することができる。
【００３８】
上記炭素−炭素三重結合含有基としては、例えばエチニル基、エチニルオキシ基、プロパルギル基、プロパルギルオキシ基、ブチニル基、ブチニルオキシ基等が挙げられる。上記炭素−炭素二重結合含有基としては、例えば（メタ）アクリロイル基、（メタ）アクリロイルオキシ基、エテニル基、エテニルオキシ基、プロペニル基、プロペニルオキシ基、スチリル基、スチリルオキシ基、スチリルメチル基、スチリルメチルオキシ基、ビニルベンジル基、ビニルベンジルオキシ基、アセナフチレニル基、アセナフチレニルオキシ基、アセナフチレニルメチル基、アセナフチレニルメチルオキシ基等が挙げられる。
【００３９】
上記架橋性基を含む基とは、上記架橋性基以外に、例えばアリール基等の炭化水素基が有する水素原子の一部を上記架橋性基で置換した基が挙げられる。上記架橋性基を含む基としては、エチニルオキシ基、プロペニルオキシ基、プロパルギルオキシ基、ビニルベンジルオキシ基、ビニルベンジルオキシ基、１−プロパルギルオキシ基、３−エチニルオキシフェニル基が好ましい。
【００４０】
化合物（Ａ）の製造方法は、例えば上記式（１）において、Ｒ１０が水素原子であり、Ｒ２、Ｒ３、Ｒ４及びＲ５が、ＯＨである場合の下記化合物（１’）については、例えば、下記反応スキームに従い、化合物（Ａ）を簡便かつ収率よく合成することができる。また、上記式（１）において、Ｒ１０が水素原子であり、Ｒ２、Ｒ３、Ｒ４及びＲ５がＯＲ’である場合の下記式（１’’）で表される化合物については、例えば、下記反応スキームに従い、化合物（Ａ）を簡便かつ収率よく合成することができる。下記反応スキームにおいては、化合物（Ａ）は、下記式（ａ）で表される化合物（以下、「化合物（ａ）」ともいう）に対し、下記式（ｂ）で表されるアルデヒド化合物（以下、「化合物（ｂ）」ともいう）を、エタノール等の溶媒中でこの溶媒に対して２：１程度の質量比の塩酸等のブレンステッド酸触媒の存在下で反応させることで合成できる。次に、下記式（ｄ）で表される化合物（以下、「化合物（ｄ）」ともいう）と反応させることにより、化合物（Ａ）を簡便かつ収率よく合成することができる。
【００４１】
【化４】
2018063424.tif 000005
【００４２】
上記式（１’）および（１’’）中、Ｒ１、ｎ１、ｎ２、ｎ３及びｎ４は、上記式（１）と同義である。Ｒ’は、それぞれ独立して、炭素数１〜２０の１価の有機基である。Ｘは、ハロゲン原子である。
【００４３】
上記反応スキームに従うことで、化合物（Ａ）を簡便かつ収率よく合成することができるが、下記式（２）で表される繰り返し単位を有する化合物も副生成物として合成される。この副生成物は、合成過程で生成が抑制され、又は再沈分離法等により分離して除去されることが好ましい。
【００４４】
【化５】
2018063424.tif 000006
【００４５】
上記式（２）中、ｘは、２以上の整数である。Ｒ１は、上記式（１）と同義である。Ｒ’は、それぞれ独立して、炭素数１〜２０の１価の有機基である。Ｘは、ハロゲン原子である。
【００４６】
上記化合物（ｂ）としては、例えば下記式で表される化合物等が挙げられる。
【００４７】
【化６】
2018063424.tif 000007
【００４８】
上記Ｒ’としては、例えば下記式（３）、（４）、（５）、（６）、（８）及び（９）で表される基等が挙げられる。
【００４９】
【化７】
2018063424.tif 000008
【００５０】
上記式（３）中、Ｒ９は、水素原子又は炭素数１〜１７の１価の有機基である。上記式（３）、（４）、（５）、（６）、（８）及び（９）中、＊は、上記式（ｄ）のＸに結合する部位を示す。
【００５１】
また、化合物（Ａ）の製造方法は、例えば上記式（１）において、Ｒ１及びＲ１０が、炭素数１〜３０の１価の有機基であり、Ｒ２、Ｒ３、Ｒ４及びＲ５が、ＯＨである場合の下記式（１’’’）で表される化合物については、例えば、上記反応スキームにおいて、化合物（ｂ）に代わりに、下記式（ｅ）で表される化合物（以下、「化合物（ｅ）」ともいう）を用い、ブレンステッド酸触媒に代わりに、ボロントリフルオリド−エチルエーテルコンプレックス、塩化アルミニウム（ＩＩＩ）等のルイス酸触媒の存在下で反応させことにより、化合物（Ａ）を簡便かつ収率よく合成することができる。
【００５２】
【化８】
2018063424.tif 000009
【００５３】
上記式（１’’’）中、Ｒ１及びＲ１０は、上記式（１）と同義である。
【００５４】
化合物（ｅ）としては、例えば下記式（７）で表される化合物等が挙げられる。Ｙは、ハロゲン原子である。
【００５５】
【化９】
2018063424.tif 000010
【００５６】
化合物（Ａ）としては、例えば下記式（Ａ−１）〜（Ａ−１４）で表される化合物（以下、「化合物（Ａ−１）〜（Ａ−１４）」ともいう）等が挙げられる。
【００５７】
【化１０】
2018063424.tif 000011
【００５８】
【化１１】
2018063424.tif 000012
【００５９】
上記レジスト下層膜形成用組成物についてのゲルパーミエーションクロマトグラフィー（ＧＰＣ）分析により測定される全体のピーク面積（Ａａ）に対する化合物（Ａ）を含むピークのピーク面積（Ａ１）の比（Ａ１／Ａａ）の下限としては、０．２５であり、０．３０が好ましく、０．４０がより好ましく、０．５０がより好ましく、０．６０が特に好ましい。
【００６０】
上記比（Ａ１／Ａａ）の値は、以下のようにして求めることができる。
図２は、ゲルパーミエーションクロマトグラフィー（ＧＰＣ）により測定される溶出曲線のグラフである。
（１）  ＧＰＣ溶出曲線３において、保持時間ｃからｅまでの全体のピーク面積（Ａａ）及び化合物（Ａ）を含むピークＡのピーク面積（Ａ１）を算出する。
ピークＡの裾と、ピークＡに隣接するピークＢの裾とが重なることにより、ピークＡのピークトップとピークＢのピークトップとの間で最も低い検出強度となる最下部Ｖの検出強度が、ベースライン４よりも高くなる場合には、最下部Ｖの保持時間ｄを境界として、ピーク面積（Ａ１）を算出する。即ち、ピーク面積（Ａ１）は保持時間ｄからｅまでの面積である。
（２）  上記求めた全体のピーク面積（Ａａ）と化合物（Ａ）を含むピークのピーク面積（Ａ１）により、比（Ａ１／Ａａ）を算出する。
【００６１】
また、化合物（Ａ）を含むピークの成分に対する化合物（Ａ）の含有割合の下限としては、９０質量％が好ましく、９５質量％がより好ましく、９９質量％がさらに好ましい。化合物（Ａ）を含むピークの成分に対する化合物（Ａ）の含有割合が上記範囲であることで、当該レジスト下層膜形成用組成物の耐熱性、平坦性、溶媒耐性及びエッチング耐性をより高めることができる。
【００６２】
［Ａ］化合物の分子量の下限は、４００が好ましく、５００がより好ましく、５５０がさらに好ましい。上記分子量の上限としては、１５００が好ましく、１０００がより好ましく、９００がさらに好ましい。
【００６３】
＜［Ｂ］溶媒＞
［Ｂ］溶媒は、［Ａ］化合物及び必要に応じて含有する任意成分を溶解又は分散することができれば特に限定されない。
【００６４】
［Ｂ］溶媒としては、例えばアルコール系溶媒、ケトン系溶媒、エーテル系溶媒、エステル系溶媒、含窒素系溶媒等が挙げられる。［Ｂ］溶媒は、１種単独で又は２種以上を組み合わせて用いることができる。
【００６５】
アルコール系溶媒としては、例えばメタノール、エタノール、ｎ−プロパノール、ｉｓｏ−プロパノール、ｎ−ブタノール、ｉｓｏ−ブタノール、ｓｅｃ−ブタノール、ｔｅｒｔ−ブタノール、ｎ−ペンタノール、ｉｓｏ−ペンタノール、２−メチルブタノール、ｓｅｃ−ペンタノール、ｔｅｒｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチルヘプタノール−４、ｎ−デカノール、ｓｅｃ−ウンデシルアルコール、トリメチルノニルアルコール、ｓｅｃ−テトラデシルアルコール、ｓｅｃ−ヘプタデシルアルコール、フェノール、シクロヘキサノール、メチルシクロヘキサノール、３，３，５−トリメチルシクロヘキサノール、ベンジルアルコール、フェニルメチルカルビノール、ジアセトンアルコール、クレゾール等のモノアルコール系溶媒、エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール、グリセリン等の多価アルコール系溶媒などが挙げられる。
【００６６】
ケトン系溶媒としては、例えばアセトン、メチルエチルケトン、メチル−ｎ−プロピルケトン、メチル−ｎ−ブチルケトン、ジエチルケトン、メチル−ｉｓｏ−ブチルケトン、メチル−ｎ−ペンチルケトン、エチル−ｎ−ブチルケトン、メチル−ｎ−ヘキシルケトン、ジ−ｉｓｏ−ブチルケトン、トリメチルノナノン、シクロヘキサノン、メチルシクロヘキサノン、２，４−ペンタンジオン、アセトニルアセトン、ジアセトンアルコール、アセトフェノン、フェンチョン等が挙げられる。
【００６７】
エーテル系溶媒としては、例えばエチルエーテル、ｉｓｏ−プロピルエーテル、ｎ−ブチルエーテル、ｎ−ヘキシルエーテル、２−エチルヘキシルエーテル、エチレンオキシド、１，２−プロピレンオキシド、ジオキソラン、４−メチルジオキソラン、ジオキサン、ジメチルジオキサン、２−メトキシエタノール、２−エトキシエタノール、エチレングリコールジエチルエーテル、２−ｎ−ブトキシエタノール、２−ｎ−ヘキソキシエタノール、２−フェノキシエタノール、２−（２−エチルブトキシ）エタノール、エチレングリコールジブチルエーテル、ジエチレングリコールモノメチルエーテル、ジエチレングリコールモノエチルエーテル、ジエチレングリコールジエチルエーテル、ジエチレングリコールモノ−ｎ−ブチルエーテル、ジエチレングリコールジ−ｎ−ブチルエーテル、ジエチレングリコールモノ−ｎ−ヘキシルエーテル、エトキシトリグリコール、テトラエチレングリコールジ−ｎ−ブチルエーテル、１−ｎ−ブトキシ−２−プロパノール、１−フェノキシ−２−プロパノール、プロピレングリコールモノメチルエーテル、プロピレングリコールモノエチルエーテル、プロピレングリコールモノプロピルエーテル、ジプロピレングリコールモノメチルエーテル、ジプロピレングリコールモノエチルエーテル、ジプロピレングリコールモノプロピルエーテル、トリプロピレングリコールモノメチルエーテル、テトラヒドロフラン、２−メチルテトラヒドロフラン等が挙げられる。
【００６８】
エステル系溶媒としては、例えばジエチルカーボネート、酢酸メチル、酢酸エチル、酢酸アミルγ−ブチロラクトン、γ−バレロラクトン、酢酸ｎ−プロピル、酢酸ｉｓｏ−プロピル、酢酸ｎ−ブチル、酢酸ｉｓｏ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、アセト酢酸メチル、アセト酢酸エチル、酢酸エチレングリコールモノメチルエーテル、酢酸エチレングリコールモノエチルエーテル、酢酸ジエチレングリコールモノメチルエーテル、酢酸ジエチレングリコールモノエチルエーテル、酢酸ジエチレングリコールモノ−ｎ−ブチルエーテル、酢酸プロピレングリコールモノメチルエーテル、酢酸プロピレングリコールモノエチルエーテル、酢酸プロピレングリコールモノプロピルエーテル、酢酸プロピレングリコールモノブチルエーテル、酢酸ジプロピレングリコールモノメチルエーテル、酢酸ジプロピレングリコールモノエチルエーテル、ジ酢酸グリコール、酢酸メトキシトリグリコール、プロピオン酸エチル、プロピオン酸ｎ−ブチル、プロピオン酸ｉｓｏ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル等が挙げられる。
【００６９】
含窒素系溶媒としては、例えばＮ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド、Ｎ−メチルピロリドン等が挙げられる。
【００７０】
これらの中でも、エーテル系溶媒及びエステル系溶媒が好ましく、成膜性に優れる観点から、グリコール構造を有するエーテル系溶媒及びエステル系溶媒がより好ましく、プロピレングリコールモノメチルエーテル、プロピレングリコールモノエチルエーテル、プロピレングリコールモノプロピルエーテル、酢酸プロピレングリコールモノメチルエーテル、酢酸プロピレングリコールモノエチルエーテル、酢酸プロピレングリコールモノプロピルエーテルがさらに好ましく、酢酸プロピレングリコールモノメチルエーテルが特に好ましい。
【００７１】
［Ｂ］溶媒中のグリコール構造を有するエーテル系溶媒及びエステル系溶媒の含有率の下限としては、２０質量％が好ましく、６０質量％がより好ましく、９０質量％がさらに好ましく、１００質量％が特に好ましい。
【００７２】
＜［Ｃ］酸発生剤＞
［Ｃ］酸発生剤は、熱や光の作用により酸を発生し、［Ａ］化合物の架橋を促進する成分である。当該レジスト下層膜形成用組成物が［Ｃ］酸発生剤を含有することで［Ａ］化合物の架橋反応が促進され、形成される膜の硬度をより高めることができる。［Ｃ］酸発生剤は、１種単独で又は２種以上を組み合わせて用いることができる。
【００７３】
［Ｃ］酸発生剤としては、例えばオニウム塩化合物、Ｎ−スルホニルオキシイミド化合物等が挙げられる。
【００７４】
上記オニウム塩化合物としては、例えばスルホニウム塩、テトラヒドロチオフェニウム塩、ヨードニウム塩、アンモニウム塩等が挙げられる。
【００７５】
スルホニウム塩としては、例えばトリフェニルスルホニウムトリフルオロメタンスルホネート、トリフェニルスルホニウムノナフルオロ−ｎ−ブタンスルホネート、トリフェニルスルホニウム２−ビシクロ［２．２．１］ヘプト−２−イル−１，１，２，２−テトラフルオロエタンスルホネート、４−シクロヘキシルフェニルジフェニルスルホニウムトリフルオロメタンスルホネート等が挙げられる。
【００７６】
テトラヒドロチオフェニウム塩としては、例えば１−（４−ｎ−ブトキシナフタレン−１−イル）テトラヒドロチオフェニウムトリフルオロメタンスルホネート、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウム２−ビシクロ［２．２．１］ヘプト−２−イル−１，１，２，２−テトラフルオロエタンスルホネート等が挙げられる。
【００７７】
ヨードニウム塩としては、例えばジフェニルヨードニウムトリフルオロメタンスルホネート、ジフェニルヨードニウムノナフルオロ−ｎ−ブタンスルホネート、ビス（４−ｔ−ブチルフェニル）ヨードニウムノナフルオロ−ｎ−ブタンスルホネート、ビス（４−ｔ−ブチルフェニル）ヨードニウム２−ビシクロ［２．２．１］ヘプト−２−イル−１，１，２，２−テトラフルオロエタンスルホネート等が挙げられる。
【００７８】
アンモニウム塩としては、例えばトリエチルアンモニウムトリフルオロメタンスルホネート、トリエチルアンモニウムノナフルオロ−ｎ−ブタンスルホネート等が挙げられる。
【００７９】
Ｎ−スルホニルオキシイミド化合物としては、例えばＮ−（トリフルオロメタンスルホニルオキシ）ビシクロ［２．２．１］ヘプト−５−エン−２，３−ジカルボキシイミド、Ｎ−（ノナフルオロ−ｎ−ブタンスルホニルオキシ）ビシクロ［２．２．１］ヘプト−５−エン−２，３−ジカルボキシイミド、Ｎ−（２−ビシクロ［２．２．１］ヘプト−２−イル−１，１，２，２−テトラフルオロエタンスルホニルオキシ）ビシクロ［２．２．１］ヘプト−５−エン−２，３−ジカルボキシイミド等が挙げられる。
【００８０】
これらの中で、［Ｃ］酸発生剤としては、オニウム塩化合物が好ましく、ヨードニウム塩及びアンモニウム塩がより好ましく、ビス（４−ｔ−ブチルフェニル）ヨードニウムノナフルオロ−ｎ−ブタンスルホネート及びトリエチルアンモニウムノナフルオロ−ｎ−ブタンスルホネートがさらに好ましい。
【００８１】
当該レジスト下層膜形成用組成物が［Ｃ］酸発生剤を含有する場合、［Ｃ］酸発生剤の含有量の下限としては、［Ａ］化合物１００質量部に対して、０．１質量部が好ましく、１質量部がより好ましく、３質量部がさらに好ましい。上記含有量の上限としては、１５質量部が好ましく、１２質量部がより好ましく、１０質量部がさらに好ましい。［Ｃ］酸発生剤の含有量を上記範囲とすることで、［Ａ］化合物の架橋反応をより効果的に促進させることができる。
【００８２】
［［Ｄ］架橋剤］
［Ｄ］架橋剤は、熱や酸の作用により、当該レジスト下層膜形成用組成物中の［Ａ］化合物に含まれる化合物同士の架橋結合を形成するか、又は自らが架橋構造を形成する成分である。当該レジスト下層膜形成用組成物が［Ｄ］架橋剤を含有することで、形成されるレジスト下層膜の硬度を高めることができる。［Ｄ］架橋剤は、１種単独で又は２種以上を組み合わせて用いることができる。
【００８３】
［Ｄ］架橋剤としては、例えば多官能（メタ）アクリレート化合物、エポキシ化合物、ヒドロキシメチル基置換フェノール化合物、アルコキシアルキル基含有フェノール化合物、アルコキシアルキル化されたアミノ基を有する化合物、下記式（１１−Ｐ）で表されるアセナフチレンとヒドロキシメチルアセナフチレンとのランダム共重合体、下記式（１１−１）〜（１１−１２）で表される化合物等が挙げられる。
【００８４】
上記多官能（メタ）アクリレート化合物としては、例えばトリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、グリセリントリ（メタ）アクリレート、トリス（２−ヒドロキシエチル）イソシアヌレートトリ（メタ）アクリレート、エチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、ビス（２−ヒドロキシエチル）イソシアヌレートジ（メタ）アクリレート等が挙げられる。
【００８５】
上記エポキシ化合物としては、例えばノボラック型エポキシ樹脂、ビスフェノール型エポキシ樹脂、脂環式エポキシ樹脂、脂肪族エポキシ樹脂等が挙げられる。
【００８６】
上記ヒドロキシメチル基置換フェノール化合物としては、例えば２−ヒドロキシメチル−４，６−ジメチルフェノール、１，３，５−トリヒドロキシメチルベンゼン、３，５−ジヒドロキシメチル−４−メトキシトルエン［２，６−ビス（ヒドロキシメチル）−ｐ−クレゾール］等が挙げられる。
【００８７】
上記アルコキシアルキル基含有フェノール化合物としては、例えばメトキシメチル基含有フェノール化合物、エトキシメチル基含有フェノール化合物等が挙げられる。
【００８８】
上記アルコキシアルキル化されたアミノ基を有する化合物としては、例えば（ポリ）メチロール化メラミン、（ポリ）メチロール化グリコールウリル、（ポリ）メチロール化ベンゾグアナミン、（ポリ）メチロール化ウレア等の一分子内に複数個の活性メチロール基を有する含窒素化合物であって、そのメチロール基の水酸基の水素原子の少なくとも一つが、メチル基やブチル基等のアルキル基によって置換された化合物等が挙げられる。なお、アルコキシアルキル化されたアミノ基を有する化合物は、複数の置換化合物を混合した混合物でもよく、一部自己縮合してなるオリゴマー成分を含むものであってもよい。
【００８９】
【化１２】
2018063424.tif 000013
【００９０】
【化１３】
2018063424.tif 000014
【００９１】
上記式（１１−６）、（１１−８）、（１１−１１）及び（１１−１２）中、Ｍｅはメチル基を示し、Ｅｔはエチル基を示し、Ａｃはアセチル基を示す。
【００９２】
なお、上記式（１１−１）〜（１１−１２）で表される化合物は、それぞれ、以下の文献を参考に合成することができる。
（１）式（１１−１）で表される化合物
Ｇｕｏ，Ｑｕｎ−Ｓｈｅｎｇ；Ｌｕ，Ｙｏｎｇ−Ｎａ；Ｌｉｕ，Ｂｉｎｇ；Ｘｉａｏ，Ｊｉａｎ；Ｌｉ，Ｊｉｎ−Ｓｈａｎ  Ｊｏｕｒｎａｌ  ｏｆ  Ｏｒｇａｎｏｍｅｔａｌｌｉｃ  Ｃｈｅｍｉｓｔｒｙ，２００６，ｖｏｌ．６９１，＃６  ｐ．１２８２−１２８７
（２）式（１１−２）で表される化合物
Ｂａｄａｒ，Ｙ．ｅｔ  ａｌ．  Ｊｏｕｒｎａｌ  ｏｆ  ｔｈｅ  Ｃｈｅｍｉｃａｌ  Ｓｏｃｉｅｔｙ，１９６５，ｐ．１４１２−１４１８
（３）式（１１−３）で表される化合物
Ｈｓｉｅｈ，Ｊｅｎ−Ｃｈｉｅｈ；Ｃｈｅｎｇ，Ｃｈｉｅｎ−Ｈｏｎｇ  Ｃｈｅｍｉｃａｌ  Ｃｏｍｍｕｎｉｃａｔｉｏｎｓ（Ｃａｍｂｒｉｄｇｅ，Ｕｎｉｔｅｄ  Ｋｉｎｇｄｏｍ），２００８，＃２６  ｐ．２９９２−２９９４
（４）式（１１−４）で表される化合物
特開平５−２３８９９０号公報
（５）式（１１−５）で表される化合物
Ｂａｃｏｎ，Ｒ．Ｇ．Ｒ．；Ｂａｎｋｈｅａｄ，Ｒ．  Ｊｏｕｒｎａｌ  ｏｆ  ｔｈｅ  Ｃｈｅｍｉｃａｌ  Ｓｏｃｉｅｔｙ，１９６３，ｐ．８３９−８４５
（６）式（１１−６）、（１１−８）、（１１−１１）及び（１１−１２）で表される化合物
Ｍａｃｒｏｍｏｌｅｃｕｌｅｓ  ２０１０，ｖｏｌ．４３，ｐ２８３２−２８３９
（７）式（１１−７）、（１１−９）及び（１１−１０）で表される化合物
Ｐｏｌｙｍｅｒ  Ｊｏｕｒｎａｌ  ２００８，ｖｏｌ．４０，Ｎｏ．７，ｐ６４５−６５０、及びＪｏｕｒｎａｌ  ｏｆ  Ｐｏｌｙｍｅｒ  Ｓｃｉｅｎｃｅ：Ｐａｒｔ  Ａ，Ｐｏｌｙｍｅｒ  Ｃｈｅｍｉｓｔｒｙ，Ｖｏｌ．４６，ｐ４９４９−４９５８
【００９３】
これらの［Ｄ］架橋剤の中で、メトキシメチル基含有フェノール化合物、アルコキシアルキル化されたアミノ基を有する化合物及びアセナフチレンとヒドロキシメチルアセナフチレンとのランダム共重合体が好ましく、アルコキシアルキル化されたアミノ基を有する化合物がより好ましく、１，３，４，６−テトラ（メトキシメチル）グリコールウリルがさらに好ましい。
【００９４】
当該レジスト下層膜形成用組成物が［Ｄ］架橋剤を含有する場合、［Ｄ］架橋剤の含有量の下限としては、［Ａ］化合物１００質量部に対して、０．１質量部が好ましく、０．５質量部がより好ましく、１質量部がさらに好ましく、３質量部が特に好ましい。上記含有量の上限としては、５０質量部が好ましく、４０質量部がより好ましく、３０質量部がさらに好ましく、２０質量部が特に好ましい。［Ｄ］架橋剤の含有量を上記範囲とすることで、［Ａ］化合物の架橋反応をより効果的に起こさせることができる。
【００９５】
＜その他の任意成分＞
その他の任意成分として、例えば界面活性剤等が挙げられる。
【００９６】
［界面活性剤］
当該レジスト下層膜形成用組成物は、界面活性剤を含有することで塗工性を向上させることができ、その結果、形成されるレジスト下層膜の塗工面均一性が向上し、かつ塗工斑の発生を抑制することができる。界面活性剤は、１種単独で又は２種以上を組み合わせて用いることができる。
【００９７】
当該レジスト下層膜形成用組成物が界面活性剤を含有する場合、界面活性剤の含有量の下限としては、［Ａ］化合物１００質量部に対して、０．０１質量部が好ましく、０．０５質量部がより好ましく、０．１質量部がさらに好ましい。上記含有量の上限としては、１０質量部が好ましく、５質量部がより好ましく、１質量部がさらに好ましい。界面活性剤の含有量を上記範囲とすることで、当該レジスト下層膜形成用組成物の塗工性をより向上させることができる。
【００９８】
［レジスト下層膜形成用組成物の調製方法］
当該レジスト下層膜形成用組成物は、［Ａ］化合物、［Ｂ］溶媒、必要に応じて、［Ｃ］酸発生剤、［Ｄ］架橋剤及び並びにその他の任意成分を所定の割合で混合し、好ましくは得られた混合物を０．１μｍ程度のメンブランフィルター等でろ過することにより調製できる。当該レジスト下層膜形成用組成物の固形分濃度の下限としては、０．１質量％が好ましく、１質量％がより好ましく、３質量％がさらに好ましく、５質量％が特に好ましい。上記固形分濃度の上限としては、５０質量％が好ましく、３０質量％がより好ましく、２０質量％がさらに好ましく、１５質量％が特に好ましい。上記固形分濃度は、レジスト下層膜形成用組成物０．５ｇを３０分間２５０℃で焼成することで、レジスト下層膜形成用組成物０．５ｇに対する固形分の質量を測定し、レジスト下層膜形成用組成物の固形分濃度（質量％）を算出した。
【００９９】
当該レジスト下層膜形成用組成物は、平坦性に優れ、かつ溶媒耐性、エッチング耐性及び耐熱性に優れるレジスト下層膜を形成することができるので、半導体デバイスの製造等におけるレジスト下層膜を形成するために好適に用いることができる。
【０１００】
＜レジスト下層膜＞
本発明のレジスト下層膜は、当該レジスト下層膜形成用組成物から形成される。当該レジスト下層膜は、上述の当該レジスト下層膜形成用組成物から形成されるので、平坦性に優れ、かつ溶媒耐性、エッチング耐性及び耐熱性に優れる。
【０１０１】
＜レジスト下層膜の形成方法＞
当該レジスト下層膜の形成方法は、基板の少なくとも一方の面側に上述の当該レジスト下層膜形成用組成物を塗工する工程（以下、「塗工工程」ともいう）と、上記塗工工程により形成される塗工膜を加熱する工程（以下、「加熱工程」ともいう）とを備える。当該レジスト下層膜の形成方法によれば、上述のレジスト下層膜形成用組成物を用いるので、平坦性に優れると共に、溶媒耐性、エッチング耐性及び耐熱性に優れるレジスト下層膜を形成することができる。
【０１０２】
［塗工工程］
本工程では、基板の少なくとも一方の面側に当該レジスト下層膜形成用組成物を塗工する。
【０１０３】
基板としては、例えばシリコンウエハ、アルミニウムで被覆したウエハ等が挙げられる。また、当該レジスト下層膜形成用組成物の塗工方法は特に限定されず、例えば回転塗工、流延塗工、ロール塗工等の適宜の方法で実施することができ、これにより塗工膜を形成することができる。
【０１０４】
［加熱工程］
本工程では、上記塗工工程により形成される塗工膜を加熱する。これにより、レジスト下層膜が形成される。
【０１０５】
上記レジスト下層膜の加熱は、通常、大気下で行われる。加熱温度の下限としては、１５０℃が好ましく、２００℃がより好ましく、２５０℃がさらに好ましい。加熱温度の上限としては、５００℃が好ましく、４５０℃がより好ましく、４２０℃がさらに好ましい。加熱温度の範囲が上記範囲であることで、酸化架橋を良好に進行させて、レジスト膜に必要な特性を発現することができる。加熱時間の下限としては、１５秒が好ましく、３０秒がより好ましく、４５秒がさらに好ましい。加熱時間の上限としては、１，２００秒が好ましく、６００秒がより好ましく、３００秒がさらに好ましい。
【０１０６】
上記レジスト下層膜を１５０℃以上５００℃以下の温度で加熱する前に、６０℃以上２５０℃以下の温度で予備加熱しておいてもよい。予備加熱における加熱時間の下限としては、１０秒が好ましく、３０秒がより好ましい。上記加熱時間の上限としては、３００秒が好ましく、１８０秒がより好ましい。この予備加熱を行うことにより、溶媒を予め気化させてレジスト下層膜を緻密にしておくことで、後の加熱時に起こる脱水素反応を効率良く進めることができる。
【０１０７】
なお、当該レジスト下層膜の形成方法においては、上記レジスト下層膜を加熱してレジスト下層膜を形成するが、当該レジスト下層膜形成用組成物が［Ｃ］酸発生剤を含有し、［Ｃ］酸発生剤が感放射線性酸発生剤である場合には、露光と加熱とを組み合わせることによりレジスト下層膜を硬化させてレジスト下層膜を形成することもできる。この露光に用いられる放射線としては、［Ｃ］酸発生剤の種類に応じ、可視光線、紫外線、遠紫外線、Ｘ線、γ線等の電磁波及び電子線、分子線、イオンビーム等の粒子線から適宜選択される。
【０１０８】
形成されるレジスト下層膜の平均厚みの下限としては、５０ｎｍが好ましく、１００ｎｍがより好ましく、１８０ｎｍがさらに好ましい。上記平均厚みの上限としては、３，０００ｎｍが好ましく、２，０００ｎｍがより好ましく、５００ｎｍがさらに好ましい。
【０１０９】
＜パターニングされた基板の製造方法＞
当該パターニングされた基板の製造方法は、当該レジスト下層膜の形成方法により形成されるレジスト下層膜の上記基板とは反対の面側にレジストパターンを形成する工程（以下、「レジストパターン形成工程」ともいう）と、上記レジストパターンをマスクとしたエッチングを行う工程（以下、「エッチング工程」ともいう）とを備える。
【０１１０】
当該パターニングされた基板の製造方法は、当該レジスト下層膜の形成方法により形成されるレジスト下層膜を用いる。当該レジスト下層膜は、平坦性に優れ、かつ溶媒耐性、エッチング耐性及び耐熱性に優れるので、当該パターニングされた基板の製造方法によれば、優れたパターン形状を有するパターニングされた基板を得ることができる。
【０１１１】
当該パターニングされた基板の製造方法は、レジストパターン形成工程の前に、必要に応じて、上記レジスト下層膜の上記基板とは反対の面側に中間層（中間膜）を形成する工程を有していてもよい。以下、各工程について説明する。
【０１１２】
［中間層形成工程］
本工程では、上記レジスト下層膜の上記基板とは反対の面側に中間層を形成する。この中間層は、レジストパターン形成において、レジスト下層膜及び／又はレジスト膜が有する機能をさらに補ったり、これらが有していない機能を与えたりするために上記機能が付与された層のことである。例えば反射防止膜を中間層として形成した場合、レジスト下層膜の反射防止機能をさらに補うことができる。
【０１１３】
この中間層は、有機化合物や無機酸化物により形成することができる。上記有機化合物としては、市販品として、例えばＢｒｅｗｅｒ  Ｓｃｉｅｎｃｅ社の「ＤＵＶ−４２」、「ＤＵＶ−４４」、「ＡＲＣ−２８」、「ＡＲＣ−２９」等や、ローム  アンド  ハース社の「ＡＲ−３」、「ＡＲ−１９」等が挙げられる。上記無機酸化物としては、市販品として、例えばＪＳＲ社の「ＮＦＣ  ＳＯＧ０１」、「ＮＦＣ  ＳＯＧ０４」、「ＮＦＣ  ＳＯＧ０８０」等が挙げられる。また、上記無機酸化物として、ＣＶＤ法により形成されるポリシロキサン、酸化チタン、酸化アルミニウム、酸化タングステン等を用いることができる。
【０１１４】
中間層の形成方法は特に限定されないが、例えば塗工法やＣＶＤ法等を用いることができる。また、中間層の平均厚みは、中間層に求められる機能に応じて適宜選択されるが、中間層の平均厚みの下限としては、１０ｎｍが好ましく、２０ｎｍがより好ましい。上記平均厚みの上限としては、３，０００ｎｍが好ましく、３００ｎｍがより好ましい。
【０１１５】
［レジストパターン形成工程］
本工程では上記レジスト下層膜の上記基板とは反対の面側にレジストパターンを形成する。上記中間層形成工程を行った場合は、中間層の上面側にレジストパターンを形成する。この工程を行う方法としては、例えばレジスト組成物を用いる方法等が挙げられる。
【０１１６】
上記レジスト組成物を用いる方法では、具体的には、得られるレジスト膜が所定の厚みとなるようにレジスト組成物を塗工した後、プレベークすることによって塗工膜中の溶媒を揮発させることにより、レジスト膜を形成する。
【０１１７】
上記レジスト組成物としては、例えば感放射線性酸発生剤を含有するポジ型又はネガ型の化学増幅型レジスト組成物、アルカリ可溶性樹脂とキノンジアジド系感光剤とを含有するポジ型レジスト組成物、アルカリ可溶性樹脂と架橋剤とを含有するネガ型レジスト組成物等が挙げられる。
【０１１８】
上記レジスト組成物の固形分濃度の下限としては、０．３質量％が好ましく、１質量％がより好ましい。上記固形分濃度の上限としては、５０質量％が好ましく、３０質量％がより好ましい。また、上記レジスト組成物は、一般に、例えば孔径０．２μｍ程度のフィルターでろ過して、レジスト膜の形成に供される。なお、この工程では、市販のレジスト組成物をそのまま使用することもできる。
【０１１９】
レジスト組成物の塗工方法としては特に限定されず、例えばスピンコート法等が挙げられる。また、プレベークの温度としては、使用されるレジスト組成物の種類等に応じて適宜調整されるが、上記温度の下限としては、３０℃が好ましく、５０℃がより好ましい。上記温度の上限としては、２００℃が好ましく、１５０℃がより好ましい。プレベークの時間の下限としては、１０秒が好ましく、３０秒がより好ましい。上記時間の上限としては、６００秒が好ましく、３００秒がより好ましい。
【０１２０】
次に、選択的な放射線照射により上記形成されたレジスト膜を露光する。露光に用いられる放射線としては、レジスト組成物に使用される感放射線性酸発生剤の種類に応じて、可視光線、紫外線、遠紫外線、Ｘ線、γ線等の電磁波及び電子線、分子線、イオンビーム等の粒子線から適切に選択される。これらの中で、遠紫外線が好ましく、ＫｒＦエキシマレーザー光（２４８ｎｍ）、ＡｒＦエキシマレーザー光（１９３ｎｍ）、Ｆ２エキシマレーザー光（波長１５７ｎｍ）、Ｋｒ２エキシマレーザー光（波長１４７ｎｍ）、ＡｒＫｒエキシマレーザー光（波長１３４ｎｍ）及び極端紫外線（波長１３．５ｎｍ等、ＥＵＶ）がより好ましく、ＫｒＦエキシマレーザー光、ＡｒＦエキシマレーザー光及びＥＵＶがさらに好ましい。上記露光後、解像度、パターンプロファイル、現像性等を向上させるためポストベークを行うことができる。
【０１２１】
次に、上記露光されたレジスト膜を現像液で現像してレジストパターンを形成する。この現像は、アルカリ現像であっても有機溶媒現像であってもよい。現像液としては、アルカリ現像の場合、例えば水酸化ナトリウム、水酸化カリウム、炭酸ナトリウム、珪酸ナトリウム、メタ珪酸ナトリウム、アンモニア、エチルアミン、ｎ−プロピルアミン、ジエチルアミン、ジ−ｎ−プロピルアミン、トリエチルアミン、メチルジエチルアミン、ジメチルエタノールアミン、トリエタノールアミン、テトラメチルアンモニウムヒドロキシド、テトラエチルアンモニウムヒドロキシド、ピロール、ピペリジン、コリン、１，８−ジアザビシクロ［５．４．０］−７−ウンデセン、１，５−ジアザビシクロ［４．３．０］−５−ノネン等のアルカリ性化合物の少なくとも１種を溶解したアルカリ性水溶液等が挙げられる。これらのアルカリ性水溶液には、例えばメタノール、エタノール等のアルコール類などの水溶性有機溶媒、界面活性剤等を適量添加することもできる。また、有機溶媒現像の場合、現像液としては、例えば上述のレジスト下層膜形成用組成物の［Ｂ］溶媒として例示した種々の有機溶媒等が挙げられ、より具体的には酢酸ｎ−ブチル、酢酸ｉｓｏ−ブチル、酢酸ｓｅｃ−ブチル、酢酸アミル等が挙げられる。上記現像液での現像後、洗浄し、乾燥することによって、所定のレジストパターンが形成される。
【０１２２】
レジストパターン形成工程を行う方法として、上述のレジスト組成物を用いる方法以外にも、ナノインプリント法を用いる方法、自己組織化組成物を用いる方法等も用いることができる。
【０１２３】
［エッチング工程］
本工程では、上記レジストパターンをマスクとしたエッチングを行う。これにより、基板にパターンが形成される。エッチングの回数としては１回でも、複数回、すなわちエッチングにより得られるパターンをマスクとして順次エッチングを行ってもよいが、より良好な形状のパターンを得る観点からは、複数回が好ましい。複数回のエッチングを行う場合、上記中間層を有さない場合はレジスト下層膜、基板の順に順次エッチングし、上記中間層を有する場合は中間層、レジスト下層膜、基板の順に順次エッチングを行う。エッチングの方法としては、ドライエッチング、ウエットエッチング等が挙げられる。これらの中で、基板のパターンの形状をより良好なものとする観点から、ドライエッチングが好ましい。このドライエッチングには、例えば酸素プラズマ等のガスプラズマ等が用いられる。上記エッチングの後、所定のパターンを有するパターニングされた基板が得られる。
【０１２４】
＜化合物＞
当該化合物は、上記式（１）で表される化合物である。当該化合物は、上述の性質を有するので、当該レジスト下層膜形成用組成物の成分として好適に用いることができる。
【実施例】
【０１２５】
以下、本発明を実施例によりさらに具体的に説明するが、本発明はこれらの実施例に限定されるものではない。各種物性値の測定方法を以下に示す。
【０１２６】
［Ｍｗ及び含有比］
レジスト下層膜形成用組成物のポリスチレン換算重量平均分子量（Ｍｗ）は、東ソー社のＧＰＣカラム（「Ｇ２０００ＨＸＬ」２本及び「Ｇ３０００ＨＸＬ」１本）を用い、流量：１．０ｍＬ／分、溶出溶媒：テトラヒドロフラン、カラム温度：４０℃の分析条件で、単分散ポリスチレンを標準とするゲルパーミエーションクロマトグラフィー（検出器：示差屈折計（ＲＩ）、示差屈折計の光源波長：６５８ｎｍ）により測定した。
【０１２７】
［膜の平均厚み］
膜の平均厚みは、分光エリプソメータ（Ｊ．Ａ．ＷＯＯＬＬＡＭ社の「Ｍ２０００Ｄ」）を用いて測定した。
【０１２８】
＜［Ａ］化合物の合成＞
下記式（Ａ−１）〜（Ａ−１４）で表される化合物を、以下に示す手順により合成した。
【０１２９】
【化１４】
2018063424.tif 000015
【０１３０】
【化１５】
2018063424.tif 000016
【０１３１】
［実施例１−１］（化合物（Ａ−１）の合成）
温度計、コンデンサー及びマグネチックスターラーを備えた３口フラスコに、窒素雰囲気下、１−ヒドロキシピレン２０ｇ（９１．６ｍｍｏｌ）、ｏ−トルアルデヒド６．６１ｇ（５５．０ｍｍｏｌ）、エタノール６０ｇを仕込み、室温にて溶解させた。５℃に冷却後、３５％塩酸水溶液４０ｇを３０分かけて滴下した。滴下終了後、６０℃に加温して１０時間反応させた。反応終了後、本反応溶液を多量の水に加えた後、メチルイソブチルケトン（ＭＩＢＫ）６０ｇ、ＴＨＦ３０ｇを加えて抽出を行った。水洗を３回実施した後、有機相を６００ｇのヘキサンに投入し再沈澱した。沈澱物を６０℃で一晩減圧乾燥することで上記化合物（Ａ−１）を含む反応生成物（Ｐ１）２２．６ｇを得た。
【０１３２】
［実施例１−２］（化合物（Ａ−２）の合成）
温度計、コンデンサー及び機械式攪拌機を備えた３口フラスコに、上記実施例１−１において得られた上記化合物（Ａ−１）を含む反応生成物（Ｐ１）１０ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−２）を含む反応生成物（Ｐ２）１２．１ｇを得た。
【０１３３】
［実施例１−３］（化合物（Ａ−３）の合成）
臭化プロパルギル４．８６ｇ（４０．８ｍｍｏｌ）を４−（クロロメチル）スチレン６．２３ｇ（４０．８ｍｍｏｌ）に変更した以外は実施例（１−２）と同様にして上記化合物（Ａ−３）を含む反応生成物（Ｐ３）１３．２ｇを得た。
【０１３４】
［実施例１−４］（化合物（Ａ−４）の合成）
臭化プロパルギル４．８６ｇ（４０．８ｍｍｏｌ）を臭化アリル４．９４ｇ（４０．８ｍｍｏｌ）に変更した以外は実施例（１−２）と同様にして上記化合物（Ａ−４）を含む反応生成物（Ｐ４）１０．１ｇを得た。
【０１３５】
［実施例１−５］（化合物（Ａ−５）の合成）
ｏ−トルアルデヒド６．６１ｇ（５５．０ｍｍｏｌ）を１−ナフトアルデヒド８．５９ｇ（５５．０ｍｍｏｌ）に変更した以外は実施例（１−１）と同様にして下記化合物（ａ−１）を含む反応生成物（ｐ１）２０．５ｇを得た。
【０１３６】
【化１６】
2018063424.tif 000017
【０１３７】
温度計、コンデンサー及び機械式攪拌機を備えた３口フラスコに、得られた上記化合物（ａ−１）を含む反応生成物（ｐ１）１０．９ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−５）を含む反応生成物（Ｐ５）１２．５ｇを得た。
【０１３８】
［実施例１−６］（化合物（Ａ−６）の合成）
ｏ−トルアルデヒド６．６１ｇ（５５．０ｍｍｏｌ）をビフェニル−４−カルボキシアルデヒド１０．０２ｇ（５５．０ｍｍｏｌ）に変更した以外は［実施例１−１］と同様にして下記、化合物（ａ−２）を含む反応生成物（ｐ２）２４．２ｇを得た。
【０１３９】
【化１７】
2018063424.tif 000018
【０１４０】
温度計、コンデンサー及び機械式攪拌機を備えた３口フラスコに、得られた上記化合物（ａ−２）を含む反応生成物（ｐ２）１１．２ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−６）を含む反応生成物（Ｐ６）１２．０ｇを得た。
【０１４１】
［実施例１−７］（化合物（Ａ−７）の合成）
１−ヒドロキシピレン２０ｇ（９１．６ｍｍｏｌ）、ｏ−トルアルデヒド６．６１ｇ（５５．０ｍｍｏｌ）を１−メトキシピレン２１．２８ｇ（９１．６ｍｍｏｌ）、２，４−ジヒドロキシベンズアルデヒド７．５９ｇ（５５．０ｍｍｏｌ）に変更した以外は［実施例１−１］と同様にして下記化合物（ａ−３）を含む反応生成物（ｐ３）２４．２ｇを得た。
【０１４２】
【化１８】
2018063424.tif 000019
【０１４３】
温度計、コンデンサー及び機械式攪拌機を備えた３口フラスコに、得られた上記化合物（ａ−３）を含む反応生成物（ｐ３）１０．９ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−７）を含む反応生成物（Ｐ７）１２．２ｇを得た。
【０１４４】
［実施例１−８］（化合物（Ａ−８）の合成）
温度計、コンデンサー及びマグネチックスターラーを備えた３口フラスコに、窒素雰囲気下、１−ヒドロキシピレン２０ｇ（９１．６ｍｍｏｌ）、１，２−ジクロロエタン１１．９５ｇを仕込み、８０℃にて溶解させた。溶解後、α，α−ジクロロジフェニルメタン１１．９６ｇ（５０．４ｍｍｏｌ）、ボロントリフルオリド−エチルエーテルコンプレックス２６．０ｇ（１８３ｍｍｏｌ）を添加した後、８０℃で１０時間反応させた。反応終了後、本反応溶液を多量の水で３回水洗した後、有機相を６００ｇのヘキサンに投入し再沈澱した。沈澱物を６０℃で一晩減圧乾燥することにより、下記、化合物（ａ−４）を含む反応生成物（ｐ４）１９．６ｇを得た。
【０１４５】
【化１９】
2018063424.tif 000020
【０１４６】
温度計、コンデンサー及び機械式攪拌機を備えた３口フラスコに、得られた上記化合物（ａ−４）を含む反応生成物（ｐ４）１１．２ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、４−（クロロメチル）スチレン６．２３ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−８）を含む反応生成物（Ｐ８）１３．６ｇを得た。
【０１４７】
［実施例１−９］（化合物（Ａ−９）の合成）
１−ナフトアルデヒドの添加量を８．５９ｇ（５５．０ｍｍｏｌ）から１１．２ｇ（７１．５ｍｍｏｌ）に変更した以外は実施例（１−５）と同様にして上記化合物（Ａ−９）を含む反応生成物（Ｐ９）２２．４ｇを得た。
【０１４８】
［実施例１−１０］（化合物（Ａ−１０）の合成）
温度計、コンデンサー及び機械式攪拌機を備えた３口フラスコに、上記実施例１−９で得られた化合物（Ａ−９）を含む反応生成物（Ｐ９）１０ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−１０）を含む反応生成物（Ｐ１０）１２．８ｇを得た。
【０１４９】
［実施例１−１１］（化合物（Ａ−１１）の合成）
ｏ−トルアルデヒド６．６１ｇ（５５．０ｍｍｏｌ）をペンタナール６．２８ｇ（５５．０ｍｍｏｌ）に変更した以外は実施例（１−１）と同様にして下記化合物（ａ−５）を含む反応生成物（ｐ５）１９．８ｇを得た。
【０１５０】
【化２０】
2018063424.tif 000021
【０１５１】
温度計、コンデンサー及び機械式攪拌機を備えた３口フラスコに、得られた上記化合物（ａ−５）を含む反応生成物（ｐ５）９．５７ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−１１）を含む反応生成物（Ｐ１１）１０．６ｇを得た。
【０１５２】
［実施例１−１２］（化合物（Ａ−１２）の合成）
ｏ−トルアルデヒド６．６１ｇ（５５．０ｍｍｏｌ）をドデカナール１０．１ｇ（５５．０ｍｍｏｌ）に変更した以外は実施例（１−１）と同様にして下記化合物（ａ−６）を含む反応生成物（ｐ６）２２．５ｇを得た。
【０１５３】
【化２１】
2018063424.tif 000022
【０１５４】
温度計、コンデンサー及び機械式攪拌機を備えた３口フラスコに、得られた上記化合物（ａ−６）を含む反応生成物（ｐ６）１１．４ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−１２）を含む反応生成物（Ｐ１２）１２．３ｇを得た。
【０１５５】
［実施例１−１３］（化合物（Ａ−１３）の合成）
ｏ−トルアルデヒド６．６１ｇ（５５．０ｍｍｏｌ）を２−プロピルオクタナール７．０５ｇ（５５．０ｍｍｏｌ）に変更した以外は実施例（１−１）と同様にして下記化合物（ａ−７）を含む反応生成物（ｐ７）２０．１ｇを得た。
【０１５６】
【化２２】
2018063424.tif 000023
【０１５７】
温度計、コンデンサー及び機械式攪拌機を備えた３口フラスコに、得られた上記化合物（ａ−６）を含む反応生成物（ｐ６）１１．１ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−１３）を含む反応生成物（Ｐ１３）１１．３ｇを得た。
【０１５８】
［実施例１−１４］（化合物（Ａ−１４）の合成）
ｏ−トルアルデヒド６．６１ｇ（５５．０ｍｍｏｌ）をｍ−ＰＥＧ４−アルデヒド１２．１ｇ（５５．０ｍｍｏｌ）に変更した以外は実施例（１−１）と同様にして下記化合物（ａ−８）を含む反応生成物（ｐ８）２３．９ｇを得た。
【０１５９】
【化２３】
2018063424.tif 000024
【０１６０】
温度計、コンデンサー及び機械式攪拌機を備えた３口フラスコに、得られた上記化合物（ａ−８）を含む反応生成物（ｐ８）１２．１ｇ、Ｎ，Ｎ−ジメチルアセトアミド４０ｇ及び炭酸カリウム５．６５ｇ（４０．８ｍｍｏｌ）を窒素下で仕込んだ。次に８０℃に加温し、臭化プロパルギル４．８６ｇ（４０．８ｍｍｏｌ）を添加した後、６時間攪拌して反応を行った。その後、反応溶液にＭＩＢＫ４０ｇ及び水８０ｇを添加して分液操作を行った後、有機相を多量のメタノール中に投入し、沈殿した化合物をろ過することで上記化合物（Ａ−１４）を含む反応生成物（Ｐ１４）１１．３ｇを得た。
【０１６１】
＜比較例となる化合物（ｂ−１）〜（ｂ−３）の合成＞
［合成例１−１］（化合物（ｂ−１）の合成）
コンデンサー、温度計及び撹拌装置を備えた反応装置に、２，７−ジヒドロキシナフタレン１００ｇ、酢酸プロピレングリコールモノメチルエーテル１００ｇ及びパラホルムアルデヒド５０ｇを仕込み、蓚酸２ｇを添加し、脱水しながら１２０℃に昇温して、５時間反応させることにより、下記式（ｂ−１）で表される構造単位を有する重合体である化合物（ｂ−１）を得た。
【０１６２】
【化２４】
2018063424.tif 000025
【０１６３】
［合成例１−２］（化合物（ｂ−２）の合成）
温度計、コンデンサー及びマグネチックスターラーを備えた３口フラスコに、窒素雰囲気下、１−ヒドロキシピレン２０ｇ（９１．６ｍｍｏｌ）、２−ナフトアルデヒド７．１６ｇ（４５．８ｍｍｏｌ）、プロピレングリコールモノメチルエーテル（ＰＧＭＥ）８２ｇを仕込み、室温にて溶解させた。溶解させた後、メタンスルホン酸８．８１ｇ（９１．６ｍｍｏｌ）を添加し、１２０℃で１２時間攪拌して重合した。重合終了後、重合反応液を多量のメタノール／水（８０／２０  ｖｏｌ％）混合溶液に投入し、沈殿した樹脂をろ過することにより、下記式（ｂ−２）で表される構造単位を有する重合体である化合物（ｂ−２）を得た。
【０１６４】
【化２５】
2018063424.tif 000026
【０１６５】
［合成例１−３］（化合物（ｂ−３）の合成）
温度計、コンデンサー及びマグネチックスターラーを備えた３口フラスコに、窒素雰囲気下において、１−ヒドロキシピレン２０ｇ（９１．６ｍｍｏｌ）、２−ナフトアルデヒド６．３０ｇ（４０．３ｍｍｏｌ）、酢酸プロピレングリコールモノメチルエーテル８２ｇを仕込み、室温にて溶解させた。溶解させた後、メタンスルホン酸８．８１ｇ（９１．６ｍｍｏｌ）を添加し、１２０℃で１２時間攪拌して重合した。重合終了後、重合反応液を多量のメタノールに投入し、沈殿した樹脂をろ過することにより、下記式（ｂ−３）で表される構造単位を有する重合体である化合物（ｂ−３）を得た。
【０１６６】
【化２６】
2018063424.tif 000027
【０１６７】
＜レジスト下層膜形成用組成物の調製＞
レジスト下層膜形成用組成物の調製に用いた［Ｂ］溶媒、［Ｃ］酸発生剤及び［Ｄ］架橋剤について以下に示す。
【０１６８】
［［Ｂ］溶媒］
Ｂ−１：酢酸プロピレングリコールモノメチルエーテル
【０１６９】
［［Ｃ］酸発生剤］
Ｃ−１：ビス（４−ｔ−ブチルフェニル）ヨードニウムノナフルオロ−ｎ−ブタンスルホネート（下記式（Ｃ−１）で表される化合物）
Ｃ−２：トリエチルアンモニウムノナフルオロ−ｎ−ブタンスルホネート（下記式（Ｃ−２）で表される化合物）
【０１７０】
【化２７】
2018063424.tif 000028
【０１７１】
［［Ｄ］架橋剤］
Ｄ−１：１，３，４，６−テトラキス（メトキシメチル）グリコールウリル（下記式（Ｄ−１）で表される化合物）
Ｄ−２：４，４’−（１−（４−（１−（４−ヒドロキシ−３，５−ビス（メトキシメチル）フェニル）−１−メチルエチル）フェニル）エチリデン）ビス（２，６−ビス（メトキシメチル）フェノール（下記式（Ｄ−２）で表される化合物）
【０１７２】
【化２８】
2018063424.tif 000029
【０１７３】
［実施例２−１］
上記合成した（Ａ−１）を含む反応生成物（Ｐ１）１０質量部を［Ｂ］溶媒としての（Ｂ−１）９０質量部に溶解した。得られた溶液を孔径０．１μｍのメンブランフィルターでろ過して、レジスト下層膜形成用組成物（Ｊ−１）を調製した。
【０１７４】
［実施例２−１〜２−１６及び比較例２−１〜２−３］
下記表１に示す種類及び含有量の各成分を使用した以外は実施例１と同様に操作して、レジスト下層膜形成用組成物（Ｊ−２）〜（Ｊ−１６）及び（ＣＪ−１）〜（ＣＪ−３）を調製した。表１中の「−」は、該当する成分を使用しなかったことを示し、Ｍｗ及びＡ１／Ａａについては、分析しなかったことを示す。
【０１７５】
【表１】
2018063424.tif 000030
【０１７６】
＜レジスト下層膜の形成＞
上記調製したレジスト下層膜形成用組成物を、シリコンウエハ基板上に、スピンコート法により塗工した。次に、大気雰囲気下にて、下記表２に示す加熱温度（℃）及び加熱時間（ｓｅｃ）で加熱（焼成）し、平均厚み２００ｎｍのレジスト下層膜を形成して、基板上にレジスト下層膜が形成されたレジスト下層膜付き基板を得た。
【０１７７】
＜評価＞
上記得られたレジスト下層膜形成用組成物及び上記得られたレジスト下層膜付き基板を用い、下記項目について下記方法で評価を行った。各評価結果を下記表２に示す。表２中の「−」は、比較例３−１がエッチング耐性の評価の基準であることを示す。
【０１７８】
［溶媒耐性］
上記得られたレジスト下層膜付き基板をシクロヘキサノン（室温）に１分間浸漬した。浸漬前後の平均膜厚を測定した。浸漬前のレジスト下層膜の平均厚みをＸ０、浸漬後のレジスト下層膜の平均厚みをＸとして、（Ｘ−Ｘ０）×１００／Ｘ０で求められる数値の絶対値を算出し、膜厚変化率（％）とした。溶媒耐性は、膜厚変化率が１％未満の場合は「Ａ」（良好）と、１％以上５％未満の場合は「Ｂ」（やや良好）と、５％以上の場合は「Ｃ」（不良）と評価した。
【０１７９】
［エッチング耐性］
上記得られたレジスト下層膜付き基板におけるレジスト下層膜を、エッチング装置（東京エレクトロン社の「ＴＡＣＴＲＡＳ」）を用いて、ＣＦ４／Ａｒ＝１１０／４４０ｓｃｃｍ、ＰＲＥＳＳ．＝３０ＭＴ、ＨＦ  ＲＦ（プラズマ生成用高周波電力）＝５００Ｗ、ＬＦ  ＲＦ（バイアス用高周波電力）＝３０００Ｗ、ＤＣＳ＝−１５０Ｖ、ＲＤＣ（ガスセンタ流量比）＝５０％、３０ｓｅｃの条件にて処理し、処理前後のレジスト下層膜の平均厚みからエッチング速度（ｎｍ／分）を算出し、比較例３−１に対する比率を算出し、エッチング耐性の尺度とした。エッチング耐性は、上記比率が０．９５以上０．９８未満の場合は「Ａ」（極めて良好）と、０．９８以上１．００未満の場合は「Ｂ」（良好）と、１．０以上の場合は「Ｃ」（不良）と評価した。
【０１８０】
［平坦性］
上記調製したレジスト下層膜形成用組成物を、図１に示すように、深さ１００ｎｍ、幅１０μｍのトレンチパターンが形成されたシリコン基板１上に、スピンコーター（東京エレクトロン社の「ＣＬＥＡＮ  ＴＲＡＣＫ  ＡＣＴ１２」）を用い、スピンコート法により塗工した。スピンコートの回転速度は、上記「レジスト下層膜の形成」において、平均厚み２００ｎｍのレジスト下層膜を形成する場合と同じとした。次いで、大気雰囲気下にて、２５０℃で６０秒間焼成（ベーク）し、非トレンチパターンの部分における平均厚みが２００ｎｍの膜２を形成し、上記シリコン基板が膜で被覆された膜付きシリコン基板を得た。
【０１８１】
上記膜付きシリコン基板の断面形状を走査型電子顕微鏡（日立ハイテクノロジーズ社の「Ｓ−４８００」）にて観察し、このレジスト下層膜の上記トレンチパターンの中央部分ｂにおける高さと、上記トレンチパターンの端から５μｍの場所の非トレンチパターン部分ａにおける高さとの差（ΔＦＴ）を平坦性の指標とした。平坦性は、このΔＦＴが２０ｎｍ未満の場合は「Ａ」（極めて良好）と、２０ｎｍ以上３０ｎｍ未満の場合は「Ｂ」（より良好）と、３０ｎｍ以上４０ｎｍ未満の場合は「Ｃ」（良好）と、４０ｎｍ以上の場合は「Ｄ」（不良）と評価した。なお、図１で示す高さの差は、実際よりも誇張して記載している。
【０１８２】
［耐熱性］
上記調製したレジスト下層膜形成用組成物を、直径８インチのシリコンウエハ上にスピンコート法により塗工し、大気雰囲気下にて、２５０℃で６０秒間焼成（ベーク）してレジスト下層膜を形成し、レジスト下層膜付き基板を得た。次に、このレジスト下層膜付き基板のレジスト下層膜を削ることにより粉体を回収し、レジスト下層膜の粉体をＴＧ−ＤＴＡ装置（ＮＥＴＺＳＣＨ社の「ＴＧ−ＤＴＡ２０００ＳＲ」）による測定で使用する容器に入れ、加熱前の質量を測定した。次に、ＴＧ−ＤＴＡ装置（ＮＥＴＺＳＣＨ社の「ＴＧ−ＤＴＡ２０００ＳＲ」）を用いて、窒素雰囲気下、１０℃／分の昇温速度にて４００℃まで加熱し、４００℃における粉体の質量を測定した。そして、下記式により質量減少率（％）を測定し、この質量減少率を耐熱性の尺度とした。
ＭＬ＝｛（ｍ１−ｍ２）／ｍ１｝×１００
ここで、上記式中、ＭＬは、質量減少率（％）であり、ｍ１は、加熱前の質量（ｍｇ）であり、ｍ２は、４００℃における質量（ｍｇ）である。
耐熱性は、試料となる粉体の質量減少率が小さいほど、レジスト下層膜の加熱時に発生する昇華物やレジスト下層膜の分解物が少なく、良好である。すなわち、質量減少率が小さいほど、高い耐熱性であることを示す。耐熱性は、質量減少率が５％未満の場合は「Ａ」（極めて良好）と、５％以上１０％未満の場合は「Ｂ」（良好）と、１０％以上の場合は「Ｃ」（不良）と評価した。
【０１８３】
【表２】
2018063424.tif 000031
【０１８４】
表２の結果から明らかなように、実施例の半導体用レジスト下層膜形成用組成物から形成されるレジスト下層膜は、耐熱性、平坦性、溶媒耐性及びエッチング耐性の全ての評価項目において良好な結果が得られた。特に、実施例３−２、実施例３−４、実施例３−５、実施例３−６、実施例３−８及び実施例３−１３〜実施例３−１５においては、すべての項目について優れていた。これに対して、比較例の半導体用レジスト下層膜形成用組成物から形成されるレジスト下層膜は、エッチング耐性又は平坦性において劣っていた。
【産業上の利用可能性】
【０１８５】
本発明の半導体用レジスト下層膜形成用組成物によれば、耐熱性及び平坦性に優れると共に、溶媒耐性及びエッチング耐性にも優れるレジスト下層膜を形成することができる。本発明のレジスト下層膜によれば、当該レジスト下層膜が当該レジスト下層膜形成用組成物から形成されるので、耐熱性及び平坦性に優れると共に、溶媒耐性及びエッチング耐性にも優れる。本発明のレジスト下層膜の形成方法によれば、耐熱性及び平坦性に優れると共に、溶媒耐性及びエッチング耐性にも優れるレジスト下層膜を得ることができる。本発明のパターニングされた基板の製造方法によれば、当該レジスト下層膜の形成方法を用いて当該レジスト下層膜を形成するので、優れたパターン形状を有する基板を得ることができる。従って、これらは、今後さらに微細化が進行すると予想される半導体デバイスの製造等に好適に用いることができる。
【符号の説明】
【０１８６】
１  シリコン基板
２  膜
３  溶出曲線
４  ベースライン
【図１】
2018063424.tif 000035
【図２】
2018063424.tif 000036
【図３】
2018063424.tif 000037
【図４】
2018063424.tif 000038
【図５】
2018063424.tif 000039
【図６】
2018063424.tif 000040